(57)【要約】  （Ａ）少なくとも１種の高分子量トリアジン化合物、例えば式（Ｉ−１−ａ）［ここで、ｎは、１〜１０の数である］の化合物、及び（Ｂ）少なくとも１種の熱反射性干渉顔料を含有する、添加剤混合物。
2018522985.tif 000002
【特許請求の範囲】
【請求項１】
添加剤混合物であって、
（Ａ）式（Ｉ）又は（ＩＩ）の少なくとも１種の高分子量トリアジン化合物又は式（Ｉ）の少なくとも１種の高分子量トリアジン化合物及び式（ＩＩ）の少なくとも１種の高分子量トリアジン化合物の混合物、
【化１】
2018522985.tif 000033
［式中、
ｂ１は、１〜２０の数であり；
基Ｒ１は互いに独立して、水素、Ｃ１〜Ｃ８アルキル、Ｏ・、−ＯＨ、−ＣＨ２ＣＮ、Ｃ１〜Ｃ１８アルコキシ、Ｃ５〜Ｃ１２シクロアルコキシ、Ｃ３〜Ｃ６アルケニル、非置換又はフェニル上で１、２又は３個のＣ１〜Ｃ４アルキルにより置換されたＣ７〜Ｃ９フェニルアルキル；又はＣ１〜Ｃ８アシルであり；
Ｒ２は、Ｃ２〜Ｃ１８アルキレン、Ｃ５〜Ｃ７シクロアルキレン又はＣ１〜Ｃ４アルキレンジ（Ｃ５〜Ｃ７シクロアルキレン）であり；
Ｒ３及びＲ４は互いに独立して、水素、Ｃ１〜Ｃ１２アルキル、非置換又は１、２又は３個のＣ１〜Ｃ４アルキルにより置換されたＣ５〜Ｃ１２シクロアルキル；非置換又は１、２又は３個のＣ１〜Ｃ４アルキルにより置換されたフェニル；非置換又はフェニル上で１、２又は３個のＣ１〜Ｃ４アルキルにより置換されたＣ７〜Ｃ９フェニルアルキル；又は式（Ｉａ）
【化２】
2018522985.tif 000034
の基であるか、又は
Ｒ３及びＲ４は、それらが結合している窒素原子と一緒になって、５〜１０員の複素環を形成する］；
【化３】
2018522985.tif 000035
［式中、
ｂ２は、１〜２０の数であり；
基Ｘ１は互いに独立して、水素、Ｃ１〜Ｃ８アルキル、Ｏ・、−ＯＨ、−ＣＨ２ＣＮ、Ｃ１〜Ｃ１８アルコキシ、Ｃ５〜Ｃ１２シクロアルコキシ、Ｃ３〜Ｃ６アルケニル、非置換又はフェニル上で１、２又は３個のＣ１〜Ｃ４アルキルにより置換されたＣ７〜Ｃ９フェニルアルキル；又はＣ１〜Ｃ８アシルであり；
基Ｙ１は互いに独立して、水素、Ｃ１〜Ｃ１２アルキル、非置換又は１、２又は３個のＣ１〜Ｃ４アルキルにより置換されたＣ５〜Ｃ１２シクロアルキル；非置換又は１、２又は３個のＣ１〜Ｃ４アルキルにより置換されたフェニル；非置換又はフェニル上で１、２又は３個のＣ１〜Ｃ４アルキルにより置換されたＣ７〜Ｃ９フェニルアルキル；又は式（ＩＩａ）
【化４】
2018522985.tif 000036
の基であり；
基Ｚ１は互いに独立して、Ｃ２〜Ｃ１８アルキレン、Ｃ５〜Ｃ７シクロアルキレン又はＣ１〜Ｃ４アルキレンジ（Ｃ５〜Ｃ７シクロアルキレン）である］；
及び
（Ｂ）少なくとも１種の熱反射性干渉顔料
を含有する、添加剤混合物。
【請求項２】
ｂ１は、１〜１０の数であり；
基Ｒ１は互いに独立して、水素、Ｃ１〜Ｃ４アルキル、Ｃ１〜Ｃ１２アルコキシ又はシクロヘキシルオキシであり；
Ｒ２は、Ｃ２〜Ｃ６アルキレンであり；
Ｒ３及びＲ４は互いに独立して、水素、Ｃ１〜Ｃ８アルキル、シクロヘキシル又は式（Ｉａ）の基であるか；又はＲ３及びＲ４は、それらが結合している窒素原子と一緒になって、モルホリノ基を形成し；
ｂ２は、１〜１０の数であり；
基Ｘ１は互いに独立して、水素、Ｃ１〜Ｃ４アルキル、Ｃ１〜Ｃ１２アルコキシ又はシクロヘキシルオキシであり；
基Ｚ１は互いに独立して、Ｃ２〜Ｃ６アルキレンであり；
基Ｙ１は互いに独立して、水素、Ｃ１〜Ｃ８アルキル、シクロヘキシル又は式（ＩＩａ）の基である、請求項１に記載の添加剤混合物。
【請求項３】
式（Ｉ）の化合物が、
【化５】
2018522985.tif 000037
［式中、ｂ１は、１〜１０の数である］；
又は
【化６】
2018522985.tif 000038
［式中、ｂ２は、１〜１０の数である］に相当する、請求項１に記載の添加剤混合物。
【請求項４】
前記熱反射性干渉顔料が、１種以上の金属酸化物で被覆された小板の形態である、請求項１〜３のいずれか１項に記載の添加剤混合物。
【請求項５】
前記小板が、層状ケイ酸塩、ガラス又はセラミックを含有する、請求項４に記載の添加剤混合物。
【請求項６】
前記層状ケイ酸塩が、雲母、パイロフィライト、セリサイト、タルク又はカオリンである、請求項５に記載の添加剤混合物。
【請求項７】
（Ｉ）有機ポリマー、
（ＩＩ）請求項１〜６のいずれか１項に定義された添加剤混合物、及び
任意に
（ＩＩＩ）紫外線吸収剤
を含有する、組成物。
【請求項８】
酸化防止剤、スリップ剤、ブロッキング防止剤、サーマルフィラー、顔料、防曇剤及びミスト防止剤からなる群から選択されるさらなる添加剤をさらに含有する、請求項７に記載の組成物。
【請求項９】
前記有機ポリマーが、低密度ポリエチレン、線状低密度ポリエチレン、高密度ポリエチレン、エチレン−酢酸ビニルコポリマー及びエチレン−アクリル酸ブチルコポリマー、又はそれらの混合物から選択される、請求項７に記載の組成物。
【請求項１０】
前記紫外線吸収剤が、２−（２′−ヒドロキシフェニル）ベンゾトリアゾール類、２−ヒドロキシベンゾフェノン類、２−（２−ヒドロキシフェニル）−１，３，５−トリアジン類から選択される、請求項７に記載の組成物。
【請求項１１】
請求項７〜１０のいずれか１項に定義された組成物から製造された、物品、好ましくは農業用フィルム。
【請求項１２】
多層フィルムである、請求項１１に記載の物品。
【請求項１３】
（Ｉ）低密度ポリエチレン、線状低密度ポリエチレン、高密度ポリエチレン、エチレン−酢酸ビニルコポリマー又はエチレン−アクリル酸ブチルコポリマー、又はそれらの混合物；
（ＩＩ）成分（Ａ）及び（Ｂ）を含有する添加剤混合物、ここで
成分（Ａ）が、式（Ｉ−１−ａ）の化合物又は式（ＩＩ−１−ａ）の化合物、又は式（Ｉ−１−ａ）及び（ＩＩ−１−ａ）の化合物の混合物であり、
【化７】
2018522985.tif 000039
［式中、ｎは、１〜１０の数である］、
【化８】
2018522985.tif 000040
成分（Ｂ）が、熱反射性干渉顔料である；
及び任意に
（ＩＩＩ）２−（２′−ヒドロキシフェニル）ベンゾトリアゾール
を含有する組成物から製造された、請求項１２に記載の多層フィルム。
【請求項１４】
ポリマーフィルムを、光、熱又は酸化により引き起こされる分解に対して安定化させるための、請求項１に記載の添加剤混合物の使用。
【請求項１５】
ポリマーフィルムを、光、熱又は酸化により引き起こされる分解に対して安定化させる方法であって、前記ポリマーフィルム中に、請求項１〜６のいずれか１項に定義された添加剤混合物を配合することを含む、ポリマーフィルムの安定化方法。
【発明の詳細な説明】
【技術分野】
【０００１】
本発明は、特別な立体障害アミン化合物と熱反射性干渉顔料とを含有する添加剤混合物、有機ポリマーと前記添加剤混合物とを含有する組成物、前記添加剤混合物の使用及び農業用フィルムに関する。
【０００２】
より詳細には、本発明は、
（Ａ）式（Ｉ）又は（ＩＩ）の少なくとも１種の高分子量トリアジン化合物又は式（Ｉ）の少なくとも１種の高分子量トリアジン化合物と式（ＩＩ）の少なくとも１種の高分子量トリアジン化合物との混合物、
【化１】
2018522985.tif 000003
［式中、
ｂ１は、１〜２０、好ましくは１〜１０又は２〜１０の数であり；
基Ｒ１は互いに独立して、水素、Ｃ１〜Ｃ８アルキル、Ｏ・、−ＯＨ、−ＣＨ２ＣＮ、Ｃ１〜Ｃ１８アルコキシ、Ｃ５〜Ｃ１２シクロアルコキシ、Ｃ３〜Ｃ６アルケニル、非置換又はフェニル上で１、２又は３個のＣ１〜Ｃ４アルキルにより置換されたＣ７〜Ｃ９フェニルアルキル；又はＣ１〜Ｃ８アシルであり；
Ｒ２は、Ｃ２〜Ｃ１８アルキレン、Ｃ５〜Ｃ７シクロアルキレン又はＣ１〜Ｃ４アルキレンジ（Ｃ５〜Ｃ７シクロアルキレン）であり；
Ｒ３及びＲ４は互いに独立して、水素、Ｃ１〜Ｃ１２アルキル、非置換又は１、２又は３個のＣ１〜Ｃ４アルキルにより置換されたＣ５〜Ｃ１２シクロアルキル；非置換又は１、２又は３個のＣ１〜Ｃ４アルキルにより置換されたフェニル；非置換又はフェニル上で１、２又は３個のＣ１〜Ｃ４アルキルにより置換されたＣ７〜Ｃ９フェニルアルキル；又は式（Ｉａ）
【化２】
2018522985.tif 000004
の基であるか、又は
Ｒ３及びＲ４は、それらが結合している窒素原子と一緒になって、５〜１０員の複素環を形成する］；
【化３】
2018522985.tif 000005
［式中、
ｂ２は、１〜２０、好ましくは１〜１０の数であり；
基Ｘ１は互いに独立して、水素、Ｃ１〜Ｃ８アルキル、Ｏ・、−ＯＨ、−ＣＨ２ＣＮ、Ｃ１〜Ｃ１８アルコキシ、Ｃ５〜Ｃ１２シクロアルコキシ、Ｃ３〜Ｃ６アルケニル、非置換又はフェニル上で１、２又は３個のＣ１〜Ｃ４アルキルにより置換されたＣ７〜Ｃ９フェニルアルキル；又はＣ１〜Ｃ８アシルであり；
基Ｙ１は互いに独立して、水素、Ｃ１〜Ｃ１２アルキル、非置換又は１、２又は３個のＣ１〜Ｃ４アルキルにより置換されたＣ５〜Ｃ１２シクロアルキル；非置換又は１、２又は３個のＣ１〜Ｃ４アルキルにより置換されたフェニル；非置換又はフェニル上で１、２又は３個のＣ１〜Ｃ４アルキルにより置換されたＣ７〜Ｃ９フェニルアルキル；又は式（ＩＩａ）
【化４】
2018522985.tif 000006
の基であり；
基Ｚ１は互いに独立して、Ｃ２〜Ｃ１８アルキレン、Ｃ５〜Ｃ７シクロアルキレン又はＣ１〜Ｃ４アルキレンジ（Ｃ５〜Ｃ７シクロアルキレン）である］；
及び
（Ｂ）少なくとも１種の熱反射性干渉顔料
を含有する添加剤混合物に関する。
【０００３】
成分（Ａ）の（Ｂ）に対する質量比は、例えば３０：１〜１：１、好ましくは２０：１〜２：１、特に１０：１〜６：１である。
【０００４】
１２個までの炭素原子を有するアルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル及びドデシルである。
【０００５】
１８個までの炭素原子を有するアルコキシの例は、メトキシ、エトキシ、プロポキシ、イソプロポキシ、ブトキシ、イソブトキシ、ペントキシ、イソペントキシ、ヘキソキシ、ヘプトキシ、オクトキシ、デシルオキシ、ドデシルオキシ、テトラデシルオキシ、ヘキサデシルオキシ及びオクタデシルオキシである。好ましい基は、ｎ−プロポキシである。
【０００６】
６個までの炭素原子を有するアルケニルの例は、アリル、２−メタリル、ブテニル、ペンテニル及びヘキセニルである。アリルが好ましい。１位の炭素原子は、好ましくは飽和している。
【０００７】
非置換又は１、２又は３個のＣ１〜Ｃ４アルキルにより置換されたＣ５〜Ｃ１２シクロアルキルの例は、シクロヘキシル、メチルシクロヘキシル及びジメチルシクロヘキシルである。
【０００８】
Ｃ５〜Ｃ１２シクロアルコキシの例は、シクロペントキシ、シクロヘキソキシ、シクロヘプトキシ、シクロオクトキシ、シクロデシルオキシ及びシクロドデシルオキシである。シクロヘキソキシが好ましい。
【０００９】
非置換又は１、２又は３個のＣ１〜Ｃ４アルキルにより置換されたフェニルの例は、メチルフェニル、ジメチルフェニル、トリメチルフェニル及びｔｅｒｔ−ブチルフェニルである。
【００１０】
非置換又はフェニル上で１、２又は３個のＣ１〜Ｃ４アルキルにより置換されたＣ７〜Ｃ９フェニルアルキルの例は、メチルベンジル、ジメチルベンジル、トリメチルベンジル及びｔｅｒｔ−ブチルベンジルである。
【００１１】
８個以下の炭素原子を有するアシルの例は、ホルミル、アセチル、プロピオニル、ブチリル、ペンタノイル、ヘキサノイル、ヘプタノイル、オクタノイル、アクリロイル、メタクリロイル及びベンゾイルである。Ｃ１〜Ｃ８アルカノイル、Ｃ３〜Ｃ８アルケノイル及びベンゾイルが好ましい。
【００１２】
１８個までの炭素原子を有するアルキレンの例は、エチレン、プロピレン、トリメチレン、テトラメチレン、ペンタメチレン、２，２−ジメチルトリメチレン、ヘキサメチレン、トリメチルヘキサメチレン及びオクタメチレンである。Ｃ２〜Ｃ６アルキレン、特にヘキサメチレンが好ましい。
【００１３】
Ｃ５〜Ｃ７シクロアルキレンの例は、シクロヘキシレンである。
【００１４】
Ｃ１〜Ｃ４アルキレンジ（Ｃ５〜Ｃ７シクロアルキレン）の例は、メチレンジシクロヘキシレンである。
【００１５】
５〜７員の複素環の好ましい例は、モルホリン基である。
【００１６】
基Ｒ１及びＸ１は、好ましくは水素、メチル又はプロポキシ、特にｎ−プロポキシである。
【００１７】
成分（Ａ）の化合物は知られており、かつそれらの大部分が商業的に入手可能である。成分（Ａ）の好ましい化合物は、CHIMASSORB(登録商標)944、CHIMASSORB(登録商標)2020、CYASORB(登録商標)UV 3346、CYASORB(登録商標)UV 3529、DASTIB(登録商標)1082、TINUVIN(登録商標)NOR 371、UVASORB(登録商標)HA88及びCHIMASSORB(登録商標)119である。
【００１８】
成分（Ａ）の化合物は、例えば、米国特許第4,086,204号明細書（US-A-4,086,204）、米国特許第6,046,304号明細書（US-A-6,046,304）、米国特許第4,331,586号明細書（US-A-4,331,586）、米国特許第6,117,995号明細書（US-A-6,117,995）、米国特許第4,477,615号明細書（US-A-4,477,615）（CAS 136,504-96-6）及び米国特許第4,108,829号明細書（US-A-4,108,829）に記載された方法に類似して、製造することができる。
【００１９】
式（Ｉ）及び（ＩＩ）の化合物中の自由原子価を飽和させる末端基の意味は、それらの製造に使用される方法に依存する。該末端基は、該化合物の製造後に変更することもできる。
【００２０】
式（Ｉ）の化合物を、式
【化５】
2018522985.tif 000007
［式中、Ｘ０は、例えば、ハロゲン、特に塩素であり、かつＲ３及びＲ４は、上記で定義されたとおりである］の化合物を、式
【化６】
2018522985.tif 000008
［式中、Ｒ１及びＲ２は、上記で定義されたとおりである］の化合物と反応させることにより製造する場合には、そのジアミノ基に結合した末端基は、例えば水素又は
【化７】
2018522985.tif 000009
であり、かつそのトリアジン基に結合した末端基は、例えばＸ０又は
【化８】
2018522985.tif 000010
である。
【００２１】
Ｘ０がハロゲンである場合には、これを、例えば、該反応が完了した際に−ＯＨ又はアミノ基により置換することが有利である。挙げることができるアミノ基の例は、ピロリジン−１−イル、モルホリノ、−ＮＨ２、−Ｎ（Ｃ１〜Ｃ８アルキル）２及び−ＮＲ０（Ｃ１〜Ｃ８アルキル）であり、ここで、Ｒ０は、水素又は式（Ｉａ）の基である。
【００２２】
式（Ｉ）の好ましい化合物のうちの１つは、
【化９】
2018522985.tif 000011
［式中、Ｅ１は、
【化１０】
2018522985.tif 000012
であり、Ｅ２は、
【化１１】
2018522985.tif 000013
であり、かつｂ１は、１〜１０の数である］である。
【００２３】
この化合物の製造は、米国特許第6,046,304号明細書（US-A-6,046,304）の例１０に記載されている。
【００２４】
式（ＩＩ）の化合物中で、そのトリアジン基に結合した末端基は、例えば、Ｃｌ又は基
【化１２】
2018522985.tif 000014
であり、かつそのアミノ基に結合した末端基は、例えば、水素又は基
【化１３】
2018522985.tif 000015
である。
【００２５】
式（Ｉ）及び（ＩＩ）の化合物の例は、次のとおりである：
【化１４】
2018522985.tif 000016
［式中、ｂ１は、２〜１０の数である］、
【化１５】
2018522985.tif 000017
［式中、ｂ１は、１〜１０の数である］、
【化１６】
2018522985.tif 000018
［式中、Ｒ１は、水素又はメチルであり、かつｂ１は、２〜１０の数である］、
【化１７】
2018522985.tif 000019
［式中、ｂ１は、２〜１０の数である］。
【化１８】
2018522985.tif 000020
［式中、ｂ１は、１〜１０の数である］、
【化１９】
2018522985.tif 000021
［式中、ｂ２は、２〜１０の数である］
【化２０】
2018522985.tif 000022
【００２６】
適した熱反射性干渉顔料は、例えば、米国特許第6,441,059号明細書（US-B-6,441,059）に記載されており、該明細書は参照により本明細書に取り込まれる。
【００２７】
より詳細には、好ましい熱反射性干渉顔料は、１種以上の金属酸化物で被覆された小板である。該小板は好ましくは、層状ケイ酸塩、ガラス又はセラミックを含有し、かつ該層状ケイ酸塩は、好ましくは雲母、パイロフィライト、セリサイト、タルク又はカオリンである。
【００２８】
該金属酸化物は、干渉顔料の製造を可能にする酸化物のみ、例えば金属スズ、チタン、ジルコニウム、クロム、セリウム、鉄又はタングステン、好ましくはスズ、チタン、クロム、セリウム又はジルコニウム、特にスズ、チタン又はジルコニウムの酸化物である。
【００２９】
したがって、成分（Ｂ）は、好ましくは、１種以上の金属酸化物で被覆された小板の形態の熱反射性干渉顔料であり、ここで、該小板は、層状ケイ酸塩を含有し、かつ該金属酸化物は、スズ、チタン及びジルコニウムからなる群から選択される。
【００３０】
ＴｉＯ２／雲母干渉顔料が好ましい。
【００３１】
本発明による添加剤混合物のためには、主成分として雲母、ＴｉＯ２及びＳｎＯ２を含有する、商業的に入手可能な熱反射性干渉顔料を使用することが可能である。
【００３２】
商業的に入手可能な適した熱反射性干渉顔料は、MERCK、ダルムシュタットのIriotec(登録商標)9870である。
【００３３】
さらに好ましいのは、ＴｉＯ２（ルチル）及び任意にＳｎＯ２及び／又はＺｒＯ２で被覆された雲母＋ＳｉＯ２を含有する熱反射性干渉顔料である。
【００３４】
特に好ましいのは、次の化学組成の熱反射性干渉顔料である：
雲母＋ＳｉＯ２：  ４５〜５９質量％
ＴｉＯ２（ルチル）：  ４０〜５０質量％
ＳｎＯ２：  ０〜２質量％
ＺｒＯ２：  ０〜３質量％。
【００３５】
該熱反射性干渉顔料は、好ましくは、ポリオレフィンマスターバッチの形で適用される。該ポリオレフィンマスターバッチは好ましくは、該ポリオレフィンの質量に対して、２０〜６０質量％、特に３０〜５０％の該熱反射性干渉顔料を含有する。適したマスターバッチの製造の代表的な方法は、米国特許第6,441,059号明細書（US-B-6,441,059）の例１に記載されている。
【００３６】
本発明の好ましい実施態様によれば、
ｂ１は、１〜１０の数であり；
基Ｒ１は互いに独立して、水素、Ｃ１〜Ｃ４アルキル、Ｃ１〜Ｃ１２アルコキシ又はシクロヘキシルオキシであり；
Ｒ２は、Ｃ２〜Ｃ６アルキレンであり；
Ｒ３及びＲ４は互いに独立して、水素、Ｃ１〜Ｃ８アルキル、シクロヘキシル又は式（Ｉａ）の基であるか；又はＲ３及びＲ４は、それらが結合している窒素原子と一緒になって、モルホリノ基を形成し；
ｂ２は、１〜１０の数であり；
基Ｘ１は互いに独立して、水素、Ｃ１〜Ｃ４アルキル、Ｃ１〜Ｃ１２アルコキシ又はシクロヘキシルオキシであり；
基Ｚ１は互いに独立して、Ｃ２〜Ｃ６アルキレンであり；
基Ｙ１は互いに独立して、水素、Ｃ１〜Ｃ８アルキル、シクロヘキシル又は式（ＩＩａ）の基である。
【００３７】
式（Ｉ）は好ましくは、
【化２１】
2018522985.tif 000023
［式中、ｂ１は、１〜１０の数である］に相当し、
かつ式（ＩＩ）は好ましくは、
【化２２】
2018522985.tif 000024
［式中、ｂ２は、１〜１０の数である］に相当する。
【００３８】
本発明のさらなる実施態様は、
（Ｉ）有機ポリマー、
（ＩＩ）上記で定義されたような添加剤混合物、及び
任意に
（ＩＩＩ）紫外線吸収剤
を含有する組成物である。
【００３９】
該有機ポリマーの例は、次のとおりである：
１．  モノオレフィン及びジオレフィンのポリマー、例えばポリプロピレン、ポリイソブチレン、ポリブタ−１−エン、ポリ−４−メチルペンタ−１−エン、ポリビニルシクロヘキサン、ポリイソプレン又はポリブタジエン、並びにシクロオレフィン、例えばシクロペンテン又はノルボルネンのポリマー、ポリエチレン（これは任意に架橋されていてよい）、例えば高密度ポリエチレン（ＨＤＰＥ）、高密度及び高分子量のポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００４０】
ポリオレフィン、すなわち、前の段落に例示されたモノオレフィンのポリマー、好ましくはポリエチレン及びポリプロピレンは、種々の方法及び殊に以下の方法によって製造することができる：
ａ）ラジカル重合（通常、高圧下及び高められた温度で）。
ｂ）周期表のＩＶｂ、Ｖｂ、ＶＩｂ又はＶＩＩＩ族の１種又は１種よりも多い金属を通常含有する触媒を用いる、触媒重合。これらの金属は通常、１種又は１種よりも多い配位子、典型的にオキシド、ハロゲン、アルコラート、エステル、エーテル、アミン、アルキル、アルケニル及び／又はアリールを有し、これらはπ−又はσ−配位であってよい。これらの金属錯体は、遊離形であってよく、又は基材、典型的に、活性化された塩化マグネシウム、塩化チタン（ＩＩＩ）、アルミナ又は酸化ケイ素上に固定されていてよい。これらの触媒は、その重合媒体中に可溶又は不溶であってよい。該触媒は、その重合において単独で使用することができ、又はさらに活性剤、典型的に金属アルキル、金属水素化物、金属アルキルハロゲン化物、金属アルキルオキシド又は金属アルキルオキサンが使用されてよく、ここで、前記金属は、周期表のＩａ、ＩＩａ及び／又はＩＩＩａ族の元素である。該活性剤は、さらなるエステル、エーテル、アミン又はシリルエーテル基で適宜変性されていてよい。これらの触媒系は、通常、フィリップス、スタンダードオイルインジアナ、チーグラー（−ナッタ）、ＴＮＺ（DuPont）、メタロセン又はシングルサイト触媒（ＳＳＣ）と称される。
【００４１】
２．  １）のもとに挙げたポリマーの混合物、例えばポリプロピレンとポリイソブチレンの混合物、ポリプロピレンとポリエチレンの混合物（例えばＰＰ／ＨＤＰＥ、ＰＰ／ＬＤＰＥ）及び異なるタイプのポリエチレンの混合物（例えばＬＤＰＥ／ＨＤＰＥ）。
【００４２】
３．  モノオレフィン及びジオレフィン相互の、又はそれらとその他のビニルモノマーとのコポリマー、例えばエチレン／プロピレンコポリマー、線状低密度ポリエチレン（ＬＬＤＰＥ）及びそれと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばＣＯＣのようなエチレン／ノルボルネン）、エチレン／１−オレフィンコポリマー、ここで、該１−オレフィンはインサイチュ生成される；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（イオノマー）並びにエチレンと、プロピレン及びジエン、例えばヘキサジエン、ジシクロペンタジエン又はエチリデン−ノルボルネンとのターポリマー；及びそのようなコポリマー相互の、及びそれらと上記の１）に挙げたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムなポリアルキレン／一酸化炭素コポリマー及びそれらとその他のポリマー、例えばポリアミドとの混合物。
【００４３】
４．  炭化水素樹脂（例えばＣ５〜Ｃ９）、それらの水素化変性物を含む（例えば粘着付与剤）及びポリアルキレンとデンプンとの混合物。
【００４４】
１．）〜４．）からのホモポリマー及びコポリマーは、シンジオタクチック、アイソタクチック、ヘミアイソタクチック又はアタクチックを含め、いずれの立体構造を有していてよく；ここで、アタクチックポリマーが好ましい。ステレオブロックポリマーも含まれる。
【００４５】
５．  ポリスチレン、ポリ（ｐ−メチルスチレン）、ポリ（α−メチルスチレン）。
【００４６】
６．  スチレン、α−メチルスチレン、ビニルトルエンの全ての異性体、殊にｐ−ビニルトルエン、エチルスチレンの全ての異性体、プロピルスチレン、ビニルビフェニル、ビニルナフタレン、及びビニルアントラセン、及びそれらの混合物を含む、ビニル芳香族モノマーから誘導される、芳香族ホモポリマー及びコポリマー。ホモポリマー及びコポリマーは、シンジオタクチック、アイソタクチック、ヘミアイソタクチック又はアタクチックを含め、いずれの立体構造を有していてよく；ここで、アタクチックポリマーが好ましい。ステレオブロックポリマーも含まれる。
【００４７】
６ａ．  前記のビニル芳香族モノマーと、エチレン、プロピレン、ジエン、ニトリル、酸、無水マレイン酸、マレイミド、酢酸ビニル及び塩化ビニル又はアクリル酸誘導体及びそれらの混合物から選択されるコモノマーとを含むコポリマー、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／アクリル酸メチル；高耐衝撃性スチレンコポリマー及び他のポリマー、例えばポリアクリレート、ジエンポリマー又はエチレン／プロピレン／ジエンターポリマーの混合物；及びスチレンのブロックコポリマー、例えばスチレン／ブタジエン／スチレン、スチレン／イソプレン／スチレン、スチレン／エチレン／ブチレン／スチレン又はスチレン／エチレン／プロピレン／スチレン。
【００４８】
６ｂ．  ６．）のもとに挙げたポリマーの水素化から誘導される、水素化芳香族ポリマー、殊に、アタクチックポリスチレンを水素化することにより製造されるポリシクロヘキシルエチレン（ＰＣＨＥ）、しばしばポリビニルシクロヘキサン（ＰＶＣＨ）と呼ばれる、を含む。
【００４９】
６ｃ．  ６ａ．）のもとに挙げたポリマーの水素化から誘導される、水素化芳香族ポリマー。
【００５０】
ホモポリマー及びコポリマーは、シンジオタクチック、アイソタクチック、ヘミアイソタクチック又はアタクチックを含め、いずれの立体構造を有していてよく；ここで、アタクチックポリマーが好ましい。ステレオブロックポリマーも含まれる。
【００５１】
７．  ビニル芳香族モノマー、例えばスチレン又はα−メチルスチレンのグラフトコポリマー、例えばポリブタジエン上のスチレン、ポリブタジエン−スチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメタクリル酸メチル；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアルキルアクリレート又はメタクリレート；エチレン／プロピレン／ジエンターポリマー上のスチレン及びアクリロニトリル；ポリアルキルアクリレート又はポリアルキルメタクリレート上のスチレン及びアクリロニトリル、アクリレート／ブタジエンコポリマー上のスチレン及びアクリロニトリル、並びにそれらと６）のもとに列挙したコポリマーとの混合物、例えば、ＡＢＳ、ＭＢＳ、ＡＳＡ又はＡＥＳポリマーとして公知のコポリマー混合物。
【００５２】
８．  ハロゲン含有ポリマー、例えばポリクロロプレン、塩素化ゴム、イソブチレン−イソプレンの塩素化及び臭素化コポリマー（ハロブチルゴム）、塩素化又はスルホ塩素化ポリエチレン、エチレン及び塩素化エチレンのコポリマー、エピクロロヒドリンホモコポリマー及びコポリマー、殊にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニル又は塩化ビニリデン／酢酸ビニルコポリマー。
【００５３】
９．  α，β−不飽和酸及びそれらの誘導体から誘導されるポリマー、例えばポリアクリレート及びポリメタクリレート；アクリル酸ブチルで耐衝撃性の改良された、ポリメタクリル酸メチル、ポリアクリルアミド及びポリアクリロニトリル。
【００５４】
１０．  ９）のもとに挙げたモノマー相互の、又はそれらとその他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ハロゲン化ビニルコポリマー又はアクリロニトリル／アルキルメタクリレート／ブタジエンターポリマー。
【００５５】
１１．  不飽和アルコール及びアミンから誘導されるポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びにそれらと上記の１）に挙げたオレフィンとのコポリマー。
【００５６】
１２．  環状エーテルのホモポリマー及びコポリマー、例えばポリアルキレングリコール、ポリエチレンオキシド、ポリプロピレンオキシド又はそれらとビスグリシジルエーテルとのコポリマー。
【００５７】
１３．  ポリアセタール、例えばポリオキシメチレン及びコモノマーとしてエチレンオキシドを含有するポリオキシメチレン；熱可塑性ポリウレタン、アクリレート又はＭＢＳで変性されたポリアセタール。
【００５８】
１４．  ポリフェニレンオキシド及びポリフェニレンスルフィド、及びポリフェニレンオキシドとスチレンポリマー又はポリアミドとの混合物。
【００５９】
１５．  一方ではヒドロキシルを末端基とするポリエーテル、ポリエステル又はポリブタジエン及び他方では脂肪族又は芳香族のポリイソシアネート、並びにそれらの前駆物質から誘導される、ポリウレタン。
【００６０】
１６．  ジアミン及びジカルボン酸から及び／又はアミノカルボン酸又は対応するラクタムから誘導される、ポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；ヘキサメチレンジアミン及びイソフタル酸又は／及びテレフタル酸から及び変性剤としてエラストマーを用いて又は用いずに製造されるポリアミド、例えばポリ−２，４，４−トリメチルヘキサメチレンテレフタルアミド又はポリ−ｍ−フェニレンイソフタルアミド；並びに前記のポリアミドと、ポリオレフィン、オレフィンコポリマー、イオノマー又は化学的に結合された又はグラフトされたエラストマーとの；又はポリエーテル、例えばポリエチレングリコール、ポリプロピレングリコール又はポリテトラメチレングリコールとのブロックコポリマー；並びにＥＰＤＭ又はＡＢＳで変性されたポリアミド又はコポリアミド；及び加工中に縮合されるポリアミド（ＲＩＭポリアミド系）。
【００６１】
１７．  ポリ尿素、ポリイミド、ポリアミドイミド、ポリエーテルイミド、ポリエステルイミド、ポリヒダントイン及びポリベンゾイミダゾール。
【００６２】
１８．  ジカルボン酸及びジオールから及び／又はヒドロキシカルボン酸又は対応するラクトン又はラクチドから誘導される、ポリエステル、例えばポリエチレンテレフタレート、ポリブチレンテレフタレート、ポリ−１，４−ジメチロールシクロヘキサンテレフタレート、ポリアルキレンナフタレート及びポリヒドロキシベンゾエート並びにヒドロキシルを末端基とするポリエーテルから誘導されるコポリエーテルエステル、並びにポリカーボネート又はＭＢＳで変性されたポリエステル。コポリエステルは、例えば、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでいてよいが、しかしこれらに限定されない。さらに、脂肪族ポリエステルは、例えば、ポリ（ヒドロキシアルカノエート）、特に、ポリ（プロピオラクトン）、ポリ（ブチロラクトン）、ポリ（ピバロラクトン）、ポリ（バレロラクトン）及びポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケート及びポリ乳酸（ＰＬＡ）並びにポリカーボネート又はＭＢＳで変性された対応するポリエステルの種類を含んでいてよいが、しかしこれらに限定されない。用語“ポリ乳酸（ＰＬＡ）”は、好ましくはポリ−Ｌ−ラクチドのホモポリマー及びそれとその他のポリマーとのブレンド又はアロイのいずれか；乳酸又はラクチドと、その他のモノマー、例えばヒドロキシ−カルボン酸、例えばグリコール酸、３−ヒドロキシ−酪酸、４−ヒドロキシ−酪酸、４−ヒドロキシ−吉草酸、５−ヒドロキシ−吉草酸、６−ヒドロキシ−カプロン酸及びそれらの環状形とのコポリマーを意味し；用語“乳酸”又は“ラクチド”は、Ｌ−乳酸、Ｄ−乳酸、それらの混合物及び二量体、すなわちＬ−ラクチド、Ｄ−ラクチド、メソラクチド及びそれらのいずれの混合物を含む。
【００６３】
１９．  ポリカーボネート及びポリエステルカーボネート。
【００６４】
２０．  ポリケトン。
【００６５】
２１．  ポリスルホン、ポリエーテルスルホン及びポリエーテルケトン。
【００６６】
２２．  一方ではアルデヒド及び他方ではフェノール類、尿素類及びメラミン類から誘導される架橋ポリマー、例えばフェノール／ホルムアルデヒド樹脂、尿素／ホルムアルデヒド樹脂及びメラミン／ホルムアルデヒド樹脂。
【００６７】
２３．  乾性及び不乾性のアルキド樹脂。
【００６８】
２４．  飽和及び不飽和のジカルボン酸と多価アルコールとのコポリエステル及び架橋剤としてのビニル化合物から誘導される不飽和ポリエステル樹脂、並びに低い燃焼性を有するそれらのハロゲン含有変性物。
【００６９】
２５．  置換アクリレート、例えばエポキシアクリレート、ウレタンアクリレート又はポリエステルアクリレートから誘導される、架橋性アクリル樹脂。
【００７０】
２６．  メラミン樹脂、尿素樹脂、イソシアネート、イソシアヌレート、ポリイソシアネート又はエポキシ樹脂で架橋されたアルキド樹脂、ポリエステル樹脂及びアクリル酸樹脂。
【００７１】
２７．  脂肪族、脂環式、複素環式又は芳香族のグリシジル化合物から誘導される、架橋エポキシ樹脂、例えば、促進剤を用いて又は用いずに常用の硬化剤、例えば無水物又はアミンで架橋された、ビスフェノールＡ及びビスフェノールＦのジグリシジルエーテルの生成物。
【００７２】
２８．  天然ポリマー、例えばセルロース、ゴム、ゼラチン及びそれらの化学的に変性された同族誘導体、例えば酢酸セルロース、プロピオン酸セルロース及び酪酸セルロース、又はセルロースエーテル、例えばメチルセルロース；並びにロジン及びそれらの誘導体。
【００７３】
２９．  前記のポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７４】
３０．  天然又は合成ゴムの水性エマルション、例えば天然ラテックス又はカルボキシル化スチレン／ブタジエンコポリマーのラテックス。
【００７５】
本発明の好ましい実施態様によれば、該有機ポリマーは、低密度ポリエチレン、高密度ポリエチレン、エチレン−酢酸ビニルコポリマー及びエチレン−アクリル酸ブチルコポリマー、又はそれらの混合物から選択される。
【００７６】
本発明による添加剤混合物は、該有機ポリマー中に、該有機ポリマーの質量に対して質量で０．０１〜１５％、好ましくは０．１〜１０％、特に０．１〜５％又は０．１〜１．５％の量で存在していてよい。
【００７７】
当該添加剤混合物の個々の成分は、該有機ポリマーに、個々に又は相互に混合されて、添加されてよい。それらは、該ポリマーに、その重合前若しくは重合中又はその架橋前に、添加することができる。
【００７８】
本発明による添加剤混合物又はその個々の成分は、該有機ポリマー中へ公知の方法によって配合することができる。該添加剤は、該有機ポリマーに、粉末、顆粒又は該添加剤を例えば、２．５〜５０質量％の濃度で含有するマスターバッチの形で添加することができる。
【００７９】
該有機ポリマーは付加的に、従来の多様な添加剤を含有していてもよい、例えば：
１．  酸化防止剤
１．１．  アルキル化モノフェノール類、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖中で線状又は分岐状であるノニルフェノール類、例えば、２，６−ジノニル−４−メチルフェノール、２，４−ジメチル−６−（１′−メチルウンデカ−１′−イル）フェノール、２，４−ジメチル−６−（１′−メチルヘプタデカ−１′−イル）フェノール、２，４−ジメチル−６−（１′−メチルトリデカ−１′−イル）フェノール及びそれらの混合物。
【００８０】
１．２．  アルキルチオメチルフェノール類、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００８１】
１．３．  ヒドロキノン類及びアルキル化ヒドロキノン類、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニル、アジピン酸ビス（３，５−ジ−ｔｅｒｔ−ブチル−４−ヒドロキシフェニル）。
【００８２】
１．４．  トコフェロール類、例えばα−トコフェロール、β−トコフェロール、γ−トコフェロール、δ−トコフェロール及びそれらの混合物（ビタミンＥ）。
【００８３】
１．５．  ヒドロキシル化チオジフェニルエーテル類、例えば２，２′−チオビス（６−ｔｅｒｔ−ブチル−４−メチルフェノール）、２，２′−チオビス（４−オクチルフェノール）、４，４′−チオビス（６−ｔｅｒｔ−ブチル−３−メチルフェノール）、４，４′−チオビス（６−ｔｅｒｔ−ブチル−２−メチルフェノール）、４，４′−チオビス（３，６−ジ−ｓｅｃ−アミルフェノール）、４，４′−ビス（２，６−ジメチル−４−ヒドロキシフェニル）ジスルフィド。
【００８４】
１．６．  アルキリデンビスフェノール類、例えば２，２′−メチレンビス（６−ｔｅｒｔ−ブチル−４−メチルフェノール）、２，２′−メチレンビス（６−ｔｅｒｔ−ブチル−４−エチルフェノール）、２，２′−メチレンビス［４−メチル−６−（α−メチルシクロヘキシル）フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−ｔｅｒｔ−ブチルフェノール）、２，２′−エチリデンビス（４，６−ジ−ｔｅｒｔ−ブチルフェノール）、２，２′−エチリデンビス（６−ｔｅｒｔ−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−ｔｅｒｔ−ブチルフェノール）、４，４′−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３′−ｔｅｒｔ−ブチル−４′−ヒドロキシフェニル）ブチレート］、ビス（３−ｔｅｒｔ−ブチル−４−ヒドロキシ−５−メチル−フェニル）ジシクロペンタジエン、ビス［２−（３′−ｔｅｒｔ−ブチル−２′−ヒドロキシ−５′−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００８５】
１．７．  Ｏ−、Ｎ−及びＳ−ベンジル化合物、例えば３，５，３′，５′−テトラ−ｔｅｒｔ−ブチル−４，４′−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００８６】
１．８．  ヒドロキシベンジル化マロネート類、例えばジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００８７】
１．９．  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００８８】
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８９】
１．１１．  ベンジルホスホネート類、例えば２，５−ジ−ｔｅｒｔ−ブチル−４−ヒドロキシベンジルホスホン酸ジメチル、３，５−ジ−ｔｅｒｔ−ブチル−４−ヒドロキシベンジルホスホン酸ジエチル、３，５−ジ−ｔｅｒｔ−ブチル−４−ヒドロキシベンジルホスホン酸ジオクタデシル、５−ｔｅｒｔ−ブチル−４−ヒドロキシ−３−メチルベンジルホスホン酸ジオクタデシル、３，５−ジ−ｔｅｒｔ−ブチル−４−ヒドロキシベンジルホスホン酸のモノエチルエステルのカルシウム塩。
【００９０】
１．１２．  アシルアミノフェノール類、例えば４−ヒドロキシラウラニリド、４−ヒドロキシステアラニリド、Ｎ−（３，５−ジ−ｔｅｒｔ−ブチル−４−ヒドロキシフェニル）カルバミン酸オクチル。
【００９１】
１．１３．  β−（３，５−ジ−ｔｅｒｔ−ブチル−４−ヒドロキシフェニル）プロピオン酸と一価又は多価アルコールとのエステル、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９２】
１．１４．  β−（５−ｔｅｒｔ−ブチル−４−ヒドロキシ−３−メチルフェニル）プロピオン酸と一価又は多価アルコールとのエステル、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカン。
【００９３】
１．１５．  β−（３，５−ジシクロヘキシル−４−ヒドロキシフェニル）プロピオン酸と一価又は多価アルコールとのエステル、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９４】
１．１６．  ３，５−ジ−ｔｅｒｔ−ブチル−４−ヒドロキシフェニル酢酸と一価又は多価アルコールとのエステル、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９５】
１．１７．  β−（３，５−ジ−ｔｅｒｔ−ブチル−４−ヒドロキシフェニル）プロピオン酸のアミド、例えばＮ，Ｎ′−ビス（３，５−ジ−ｔｅｒｔ−ブチル−４−ヒドロキシフェニルプロピオニル）ヘキサメチレンジアミド、Ｎ，Ｎ′−ビス（３，５−ジ−ｔｅｒｔ−ブチル−４−ヒドロキシフェニルプロピオニル）トリメチレンジアミド、Ｎ，Ｎ′−ビス（３，５−ジ−ｔｅｒｔ−ブチル−４−ヒドロキシフェニルプロピオニル）ヒドラジド、Ｎ，Ｎ′−ビス［２−（３−［３，５−ジ−ｔｅｒｔ−ブチル−４−ヒドロキシフェニル］プロピオニルオキシ）エチル］オキサミド（Naugard(登録商標)XL-1、Uniroyalにより供給）。
【００９６】
１．１８．  アスコルビン酸（ビタミンＣ）。
【００９７】
１．１９．  アミン系酸化防止剤、例えばＮ，Ｎ′−ジ−イソプロピル−ｐ−フェニレンジアミン、Ｎ，Ｎ′−ジ−ｓｅｃ−ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルファモイル）ジフェニルアミン、Ｎ，Ｎ′−ジメチル−Ｎ，Ｎ′−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ′−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１′，３′−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチルフェノチアジンの混合物、Ｎ−アリルフェノチアジン、Ｎ，Ｎ，Ｎ′，Ｎ′−テトラフェニル−１，４−ジアミノブタ−２−エン。
【００９８】
２．  紫外線吸収剤及び光安定剤
２．１．  ２−（２′−ヒドロキシフェニル）ベンゾトリアゾール類、例えば２−（２′−ヒドロキシ−５′−メチルフェニル）ベンゾトリアゾール、２−（３′，５′−ジ−ｔｅｒｔ−ブチル−２′−ヒドロキシフェニル）ベンゾトリアゾール、２−（５′−ｔｅｒｔ−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−ｔｅｒｔ−ブチル−２′−ヒドロキシフェニル）−５−クロロ−ベンゾトリアゾール、２−（３′−ｔｅｒｔ−ブチル−２′−ヒドロキシ−５′−メチルフェニル）−５−クロロ−ベンゾトリアゾール、２−（３′−ｓｅｃ−ブチル−５′−ｔｅｒｔ−ブチル−２′−ヒドロキシフェニル）ベンゾトリアゾール、２−（２′−ヒドロキシ−４′−オクチルオキシフェニル）ベンゾトリアゾール、２−（３′，５′−ジ−ｔｅｒｔ−アミル−２′−ヒドロキシフェニル）ベンゾトリアゾール、２−（３′，５′−ビス−（α，α−ジメチルベンジル）−２′−ヒドロキシフェニル）ベンゾトリアゾール、２−（３′−ｔｅｒｔ−ブチル−２′−ヒドロキシ−５′−（２−オクチルオキシカルボニルエチル）フェニル）−５−クロロ−ベンゾトリアゾール、２−（３′−ｔｅｒｔ−ブチル−５′−［２−（２−エチルヘキシルオキシ）−カルボニルエチル］−２′−ヒドロキシフェニル）−５−クロロ−ベンゾトリアゾール、２−（３′−ｔｅｒｔ−ブチル−２′−ヒドロキシ−５′−（２−メトキシカルボニルエチル）フェニル）−５−クロロ−ベンゾトリアゾール、２−（３′−ｔｅｒｔ−ブチル−２′−ヒドロキシ−５′−（２−メトキシカルボニルエチル）フェニル）ベンゾトリアゾール、２−（３′−ｔｅｒｔ−ブチル−２′−ヒドロキシ−５′−（２−オクチルオキシカルボニルエチル）フェニル）ベンゾトリアゾール、２−（３′−ｔｅｒｔ−ブチル−５′−［２−（２−エチルヘキシルオキシ）カルボニルエチル］−２′−ヒドロキシフェニル）ベンゾトリアゾール、２−（３′−ドデシル−２′−ヒドロキシ−５′−メチルフェニル）ベンゾトリアゾール、２−（３′−ｔｅｒｔ−ブチル−２′−ヒドロキシ−５′−（２−イソオクチルオキシカルボニルエチル）フェニルベンゾトリアゾール、２，２′−メチレン−ビス［４−（１，１，３，３−テトラメチルブチル）−６−ベンゾトリアゾール−２−イルフェノール］；２−［３′−ｔｅｒｔ−ブチル−５′−（２−メトキシカルボニルエチル）−２′−ヒドロキシフェニル］−２Ｈ−ベンゾトリアゾールとポリエチレングリコール３００とのエステル交換生成物；
【化２３】
2018522985.tif 000025
ここで、Ｒ＝３′−ｔｅｒｔ−ブチル−４′−ヒドロキシ−５′−２Ｈ−ベンゾトリアゾール−２−イルフェニル、２−［２′−ヒドロキシ−３′−（α，α−ジメチルベンジル）−５′−（１，１，３，３−テトラメチルブチル）−フェニル］ベンゾトリアゾール；２−［２′−ヒドロキシ−３′−（１，１，３，３−テトラメチルブチル）−５′−（α，α−ジメチルベンジル）−フェニル］ベンゾトリアゾール。
【００９９】
２．２．  ２−ヒドロキシベンゾフェノン類、例えばその４−ヒドロキシ、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【０１００】
２．３．  置換及び非置換の安息香酸のエステル、例えばサリチル酸４−ｔｅｒｔ−ブチル−フェニル、サリチル酸フェニル、サリチル酸オクチルフェニル、ジベンゾイルレソルシノール、ビス（４−ｔｅｒｔ−ブチルベンゾイル）レソルシノール、ベンゾイルレソルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【０１０１】
２．４．  アクリレート類、例えばα−シアノ−β，β−ジフェニルアクリル酸エチル、α−シアノ−β，β−ジフェニルアクリル酸イソオクチル、α−カルボメトキシケイ皮酸メチル、α−シアノ−β−メチル−ｐ−メトキシケイ皮酸メチル、α−シアノ−β−メチル−ｐ−メトキシ−ケイ皮酸ブチル、α−カルボメトキシ−ｐ−メトキシケイ皮酸メチル、Ｎ−（β−カルボメトキシ−β−シアノビニル）−２−メチルインドリン、ネオペンチル＝テトラ（α−シアノ−β，β−ジフェニルアクリレート。
【０１０２】
２．５．  ニッケル化合物、例えば、付加的な配位子、例えばｎ−ブチルアミン、トリエタノールアミン又はＮ−シクロヘキシルジエタノールアミンを有するか又は有しない、２，２′−チオ−ビス［４−（１，１，３，３−テトラメチルブチル）フェノール］のニッケル錯体、例えばその１：１又は１：２錯体、ジブチルジチオカルバミン酸ニッケル、そのモノアルキルエステル、例えばそのメチル又はエチルエステルのニッケル塩、４−ヒドロキシ−３，５−ジ−ｔｅｒｔ−ブチルベンジルホスホン酸のニッケル塩、付加的な配位子を有するか又は有しない、ケトオキシム、例えば２−ヒドロキシ−４−メチルフェニルウンデシルケトオキシムの、ニッケル錯体、１−フェニル−４−ラウロイル−５−ヒドロキシピラゾールのニッケル錯体。
【０１０３】
２．６．  立体障害アミン、例えば炭酸ビス（１−ウンデシルオキシ−２，２，６，６−テトラメチル−４−ピペリジル）エステル、セバシン酸ビス（２，２，６，６−テトラメチル−４−ピペリジル）、コハク酸ビス（２，２，６，６−テトラメチル−４−ピペリジル）、セバシン酸ビス（１，２，２，６，６−ペンタメチル−４−ピペリジル）、セバシン酸ビス（１−オクチルオキシ−２，２，６，６−テトラメチル−４−ピペリジル）、ｎ−ブチル−３，５−ジ−ｔｅｒｔ−ブチル−４−ヒドロキシベンジルマロン酸ビス（１，２，２，６，６−ペンタメチル−４−ピペリジル）、１−（２−ヒドロキシエチル）−２，２，６，６−テトラメチル−４−ヒドロキシピペリジンとコハク酸との縮合物、Ｎ，Ｎ′−ビス（２，２，６，６−テトラメチル−４−ピペリジル）ヘキサメチレンジアミンと４−ｔｅｒｔ−オクチルアミノ−２，６−ジクロロ−１，３，５−トリアジンとの線状又は環状の縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、セバシン酸ビス（１−オクチルオキシ−２，２，６，６−テトラメチルピペリジル）、コハク酸ビス（１−オクチルオキシ−２，２，６，６−テトラメチルピペリジル）、Ｎ，Ｎ′−ビス（２，２，６，６−テトラメチル−４−ピペリジル）ヘキサメチレンジアミンと４−モルホリノ−２，６−ジクロロ−１，３，５−トリアジンとの線状又は環状の縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミ���）エタンと２，４，６−トリクロロ−１，３，５−トリアジン並びに４−ブチルアミノ−２，２，６，６−テトラメチルピペリジンとの縮合物（ＣＡＳ登録番号[136504-96-6]）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンとの縮合物（ＣＡＳ登録番号[192268-64-7]）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカン及びエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Sanduvor（Clariant；ＣＡＳ登録番号[106917-31-1]）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ′−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【０１０４】
２．７．  オキサミド類、例えば４，４′−ジオクチルオキシオキサニリド、２，２′−ジエトキシオキサニリド、２，２′−ジオクチルオキシ−５，５′−ジ−ｔｅｒｔ−ブトキサニリド、２，２′−ジドデシルオキシ−５，５′−ジ−ｔｅｒｔ−ブトキサニリド、２−エトキシ−２′−エトキサニリド、Ｎ，Ｎ′−ビス（３−ジメチルアミノプロピル）オキサミド、２−エトキシ−５−ｔｅｒｔ−ブチル−２′−エトキサニリド及びそれと２−エトキシ−２′−エチル−５，４′−ジ−ｔｅｒｔ−ブトキサニリドとの混合物、ｏ−及びｐ−メトキシ−二置換オキサニリドの混合物及びｏ−及びｐ−エトキシ−二置換オキサニリドの混合物。
【０１０５】
２．８．  ２−（２−ヒドロキシフェニル）−１，３，５−トリアジン類、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン、２，４−ビス（４−ビフェニリル）−６−［２−ヒドロキシ−４−（２−エチルヘキシルオキシ）フェニル］−１，３，５−トリアジン。
【０１０６】
３．  金属不活性化剤、例えばＮ，Ｎ′−ジフェニルオキサミド、Ｎ−サリチラール−Ｎ′−サリチロイルヒドラジン、Ｎ，Ｎ′−ビス（サリチロイル）ヒドラジン、Ｎ，Ｎ′−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ′−ジアセチルアジポイルジヒドラジド、Ｎ，Ｎ′−ビス（サリチロイル）オキサリルジヒドラジド、Ｎ，Ｎ′−ビス（サリチロイル）チオプロピオニルジヒドラジド。
【０１０７】
４．  ホスフィット類及びホスホニット類、例えば亜リン酸トリフェニル、亜リン酸ジフェニルアルキル、亜リン酸フェニルジアルキル、亜リン酸トリス（ノニルフェニル）、亜リン酸トリラウリル、亜リン酸トリオクタデシル、二亜リン酸ジステアリルペンタエリトリトール、亜リン酸トリス（２，４−ジ−ｔｅｒｔ−ブチルフェニル）、二亜リン酸ジイソデシルペンタエリトリトール、二亜リン酸ビス（２，４−ジ−ｔｅｒｔ−ブチルフェニル）ペンタエリトリトール、二亜リン酸ビス（２，４−ジ−クミルフェニル）ペンタエリトリトール、二亜リン酸ビス（２，６−ジ−ｔｅｒｔ−ブチル−４−メチルフェニル）ペンタエリトリトール、二亜リン酸ジイソデシルオキシペンタエリトリトール、二亜リン酸ビス（２，４−ジ−ｔｅｒｔ−ブチル−６−メチルフェニル）ペンタエリトリトール、二亜リン酸ビス（２，４，６−トリス（ｔｅｒｔ−ブチルフェニル）ペンタエリトリトール、三亜リン酸トリステアリルソルビトール、４，４′−ビフェニレンジホスフィン酸テトラキス（２，４−ジ−ｔｅｒｔ−ブチルフェニル）、６−イソオクチルオキシ−２，４，８，１０−テトラ−ｔｅｒｔ−ブチル−１２Ｈ−ジベンゾ［ｄ，ｇ］−１，３，２−ジオキサホスホシン、亜リン酸ビス（２，４−ジ−ｔｅｒｔ−ブチル−６−メチルフェニル）メチル、亜リン酸ビス（２，４−ジ−ｔｅｒｔ−ブチル−６−メチルフェニル）エチル、６−フルオロ−２，４，８，１０−テトラ−ｔｅｒｔ−ブチル−１２−メチル−ジベンゾ［ｄ，ｇ］−１，３，２−ジオキサホスホシン、２，２′，２′′−ニトリロ［トリエチルトリス（３，３′，５，５′−テトラ−ｔｅｒｔ−ブチル−１，１′−ビフェニル−２，２′−ジイル）ホスフィット］、２−エチルヘキシル（３，３′，５，５′−テトラ−ｔｅｒｔ−ブチル−１，１′−ビフェニル−２，２′−ジイル）ホスフィット、５−ブチル−５−エチル−２−（２，４，６−トリ−ｔｅｒｔ−ブチルフェノキシ）−１，３，２−ジオキサホスフィラン。
【０１０８】
次のホスフィット類が殊に好ましい：
亜リン酸トリス（２，４−ジ−ｔｅｒｔ−ブチルフェニル）（Irgafos(登録商標)168、Ciba Specialty Chemicals Inc.）、亜リン酸トリス（ノニルフェニル）、
【化２４】
2018522985.tif 000026
【０１０９】
５．  ヒドロキシルアミン類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【０１１０】
６．  ニトロン類、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化タローアミンから誘導されるＮ，Ｎ−ジアルキルヒドロキシルアミンから誘導されるニトロン。
【０１１１】
７．  チオ相乗剤、例えばチオジプロピオン酸ジラウリル、チオジプロピオン酸ジミリスチル、チオジプロピオン酸ジステアリル又はジステアリルジスルフィド。
【０１１２】
８．  過酸化物捕捉剤、例えばβ−チオジプロピオン酸のエステル、例えばそのラウリル、ステアリル、ミリスチル又はトリデシルエステル、メルカプトベンゾイミダゾール又は２−メルカプトベンゾイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１１３】
９．  ポリアミド安定剤、例えばヨウ化物及び／又はリン化合物との組み合わせでの銅塩並びに二価マンガンの塩。
【０１１４】
１０．  塩基性共安定剤、例えばメラミン、ポリビニルピロリドン、ジシアンジアミド、シアヌル酸トリアリル、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコレート又は亜鉛ピロカテコレート。
【０１１５】
１１．  造核剤、例えば無機物質、例えばタルク、金属酸化物、例えば二酸化チタン又は酸化マグネシウム、好ましくはアルカリ土類金属の、リン酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジフェニル酢酸、コハク酸ナトリウム又は安息香酸ナトリウム；ポリマー化合物、例えばイオン性コポリマー（イオノマー）。殊に好ましいのは、１，３：２，４−ビス（３′，４′−ジメチルベンジリデン）ソルビトール、１，３：２，４−ジ（パラメチルジベンジリデン）ソルビトール、及び１，３：２，４−ジ（ベンジリデン）ソルビトールである。
【０１１６】
１２．  充填材及び補強材、例えば炭酸カルシウム、ケイ酸塩、表面処理シリカ（例えば米国特許出願公開第2007/60,697号明細書（US-A-2007/60,697）及び米国特許出願公開第2009/111,918号明細書（US-A-2009/111,918）に記載されたようなもの）、ガラス繊維、ガラスビーズ、アスベスト、タルク、カオリン、雲母、硫酸バリウム、金属酸化物及び水酸化物、カーボンブラック、黒鉛、木粉及びその他の天然物の粉末又は繊維、合成繊維。
【０１１７】
１３．  その他の添加剤、例えば可塑剤、滑剤、乳化剤、顔料、レオロジー添加剤、触媒、流れ調整剤、蛍光増白剤、防炎加工剤、帯電防止剤及び発泡剤。
【０１１８】
１４．  ベンゾフラノン類及びインドリノン類、例えば米国特許第4,325,863号明細書（U.S. 4,325,863）；米国特許第4,338,244号明細書（U.S. 4,338,244）；米国特許第5,175,312号明細書（U.S. 5,175,312）；米国特許第5,216,052号明細書（U.S. 5,216,052）；米国特許第5,252,643号明細書（U.S. 5,252,643）；独国特許出願公開第4316611号明細書（DE-A-4316611）；独国特許出願公開第4316622号明細書（DE-A-4316622）；独国特許出願公開第4316876号明細書（DE-A-4316876）；欧州特許出願公開第0589839号明細書（EP-A-0589839）、欧州特許出願公開第0591102号明細書（EP-A-0591102）；欧州特許出願公開第1291384号明細書（EP-A-1291384）に開示されたもの又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３′−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【０１１９】
酸化防止剤、スリップ剤、ブロッキング防止剤、サーマルフィラー、顔料、防曇剤及びミスト防止剤からなる群から選択されるさらなる添加剤を付加的に含有する、本発明による組成物が好ましい。
【０１２０】
特に好ましいのは、紫外線吸収剤、好ましくは、上記で２．１、２．２又は２．８のもとに列挙したもののうち１種を付加的に含有する、本発明のそのような組成物である。
【０１２１】
当該成分（Ａ）の、従来の（１種以上の）添加剤の全量に対する質量比は、例えば１００：１〜１：１０００又は１０：１〜１：１００又は１０：１〜１：１０であってよい。
【０１２２】
本発明の別の実施態様は、上記のような組成物から製造される物品である。農業用途のためのプラスチック物品、好ましくは薄いフィルム、典型的にはインフレーション技術を用いて得られるものが好ましい。単層フィルム又は３、５又は７層の多層フィルムが特に興味深い。農業における薄いプラスチックフィルムの最も重要な用途は、保護された環境中で作物を成長させるための温室及びトンネル用のカバーとしてである。
【０１２３】
したがって、
（Ｉ）低密度ポリエチレン、高密度ポリエチレン、エチレン−酢酸ビニルコポリマー又はエチレン−アクリル酸ブチルコポリマー、又はそれらの混合物；
（ＩＩ）成分（Ａ）及び（Ｂ）を含有する添加剤混合物、ここで
成分（Ａ）が、式（Ｉ−１−ａ）の化合物又は式（ＩＩ−１−ａ）の化合物、又は式（Ｉ−１−ａ）及び（ＩＩ−１−ａ）の化合物の混合物であり、
【化２５】
2018522985.tif 000027
［式中、ｎは、１〜１０の数である］、
【化２６】
2018522985.tif 000028
成分（Ｂ）が、熱反射性干渉顔料である；
及び任意に
（ＩＩＩ）２−（２′−ヒドロキシフェニル）ベンゾトリアゾール
を含有する組成物から製造される多層フィルムが好ましい。
【０１２４】
本発明のさらなる実施態様は、光、熱又は酸化により引き起こされる分解に対してポリマーフィルムを安定化させるための、上記の添加剤混合物の使用である。
【０１２５】
本発明のさらに別の実施態様は、光、熱又は酸化により引き起こされる分解に対して、ポリマーフィルムを安定化させる方法であり、該方法は、その中に上記のような添加剤混合物を配合することを含んでなる。
【０１２６】
以下の例は、本発明をより詳しく説明する。全ての百分率及び部は、他に明記されない限り、質量による。
【実施例】
【０１２７】
例１：
試験片の製造：
以下のポリマー及び以下に列挙される添加剤を、高速ミキサー中で混合し、かつ２００μｍ（ミクロン）の厚さを有する多層フィルムを、インフレーションフィルム押出成形を用いることによって、層Ａ／Ｂ／Ｃ又はＡ／Ｂ＊／Ｃの厚さ
３０％／４０％／３０％
の分布で製造する。
【０１２８】
層Ａ及びＣは、４％の酢酸ビニルを有するエチレン−酢酸ビニルコポリマー９９．３５％から構成される。該層はさらに、第１表に列挙された光安定剤０．４５％、紫外線吸収剤としての２−（５−クロロ−２Ｈ−ベンゾトリアゾール−２−イル）−６−ｔｅｒｔ−ブチル−４−メチルフェノール０．０５％、亜リン酸トリス［２，４−ジ−ｔｅｒｔ−ブチルフェニル］０．１２質量％及び３−（３，５−ジ−ｔｅｒｔ−ブチル−４−ヒドロキシフェニル）プロピオン酸オクタデシル０．０３質量％を含有する。
【０１２９】
層Ｂは、１４％の酢酸ビニルを有するエチレン−酢酸ビニルコポリマー９９．３５％から構成される。該層はさらに、第１表に列挙された光安定剤０．４５％、紫外線吸収剤としての２−（５−クロロ−２Ｈ−ベンゾトリアゾール−２−イル）−６−ｔｅｒｔ−ブチル−４−メチルフェノール０．０５％、亜リン酸トリス［２，４−ジ−ｔｅｒｔ−ブチルフェニル］０．１２質量％及び３−（３，５−ジ−ｔｅｒｔ−ブチル−４−ヒドロキシフェニル）プロピオン酸オクタデシル０．０３質量％を含有する。
【０１３０】
層Ｂ＊は、１４％の酢酸ビニルを有するエチレン−酢酸ビニルコポリマー９２．３５％から構成される。該層はさらに、第１表に列挙された光安定剤０．４５％、紫外線吸収剤としての２−（５−クロロ−２Ｈ−ベンゾトリアゾール−２−イル）−６−ｔｅｒｔ−ブチル−４−メチルフェノール０．０５％、亜リン酸トリス［２，４−ジ−ｔｅｒｔ−ブチルフェニル］０．１２質量％、３−（３，５−ジ−ｔｅｒｔ−ブチル−４−ヒドロキシフェニル）プロピオン酸オクタデシル０．０３質量％及び第１表に列挙された干渉顔料４０％を含有する低密度ポリエチレンマスターバッチ７％を含有する。
【０１３１】
試験方法Ａ：
該多層フィルムの試験片を、促進光ウェザリングのために人工ウェザリングＸｅ装置（Ｘｅランプ、ASTM G155（2012年5月15日）に従う、サイクル１湿潤、３４０ｎｍで０．３５Ｗ／ｍ２）に暴露する。試験片を、暴露後に定義された時間間隔で採取し、引張試験にかける。その残留破断伸びを、定速引張試験機によって測定し（ISO 527（2013年6月1日）に従う）、該プラスチックフィルムの機械的性質の減衰をそのポリマー分解の結果として評価する。該評価の結果は、第１表に報告される。
【０１３２】
第１表：
【表１】
2018522985.tif 000029
【０１３３】
第１表は、熱反射性干渉顔料を光安定剤と組み合わせて含有するフィルムの破断伸びの５０％までの時間が、該光安定剤だけを含有するフィルムと比較して、より長いことを示す。
【０１３４】
試験方法Ｂ：
該多層フィルムの試験片を、乾燥器中へ入れる。該乾燥器を、３０℃に保持した水浴中に浸漬する。該乾燥器内部のフィルムを、メタムナトリウムの市販溶液８３６ｍｌを含有する２リットル溶液上に吊す。該フィルムを、該乾燥器中に２０日間貯蔵する。これは、該フィルムの存在下での農業化学処理をシミュレートする。
【０１３５】
その後、処理されたフィルムを、促進光ウェザリングのためにウェザオメーター（ＷＯＭ、ASTM G155（2012年5月15日）に従う、乾燥サイクル）中に暴露する。試験片を、暴露後に定義された時間間隔で採取し、引張試験にかける。その残留破断伸びを、定速引張試験機によって測定し（ISO 527（2013年6月1日）に従う）、該プラスチックフィルムの機械的性質の減衰をそのポリマー分解の結果として評価する。該評価の結果は、第２表に報告される。
【０１３６】
第２表：
【表２】
2018522985.tif 000030
【０１３７】
第２表は、熱反射性干渉顔料を光安定剤と組み合わせて含有するフィルムの破断伸びの５０％までの時間が、該光安定剤だけを含有するフィルムと比較して、より長いことを示す。
【０１３８】
使用された添加剤：
熱反射性干渉顔料：
Iriotec(登録商標) 9870（MERCK；ＴｉＯ２、ＳｎＯ２、ＺｒＯ２及び助剤で被覆された雲母系層基材）
光安定剤Ｍ：
１：１の質量比の光安定剤（Ｉ−１−ａ）及び（ＩＩ−１−ａ）の混合物。
光安定剤（Ｉ−１−ａ）：
【化２７】
2018522985.tif 000031
［式中、ｂ１は、１〜１０の数である］。
光安定剤（ＩＩ−１−ａ）：
【化２８】
2018522985.tif 000032
【国際調査報告】
2018522985.tif 000041
2018522985.tif 000042
2018522985.tif 000043